(57)【要約】  二重像を抑えることができ、高温高湿下に晒された合わせガラスの耐湿性を中間膜の一端と他端とで均一にすることができる合わせガラス用中間膜を提供する。  本発明に係る合わせガラス用中間膜は、楔状の合わせガラス用中間膜であり、両親媒性物質又は界面活性剤を含み、合わせガラスの高温高湿試験をしたときに、前記中間膜の前記一端及び前記他端における白化距離が１５ｍｍ以下であり、かつ、前記中間膜の前記一端における白化距離が０ｍｍを超える場合に、（前記中間膜の前記他端における白化距離×前記中間膜の前記他端の厚み）／（前記中間膜の前記一端における白化距離×前記中間膜の前記一端の厚み）の値が、０．７０以上である。
2019124372.tif 000002
【特許請求の範囲】
【請求項１】
一端と、前記一端の反対側に他端とを有し、前記他端の厚みが、前記一端の厚みよりも大きい楔状の合わせガラス用中間膜であり、
前記中間膜は、熱可塑性樹脂を含み、
前記中間膜は、両親媒性物質又は界面活性剤を含み、
前記中間膜は、下記の合わせガラスの高温高湿試験をしたときに、前記中間膜の前記一端における白化距離が１５ｍｍ以下であり、前記中間膜の前記他端における白化距離が１５ｍｍ以下であり、かつ前記中間膜の前記一端における白化距離が０ｍｍを超える場合に、（前記中間膜の前記他端における白化距離×前記中間膜の前記他端の厚み）／（前記中間膜の前記一端における白化距離×前記中間膜の前記一端の厚み）の値が、０．７０以上である中間膜である、合わせガラス用中間膜。
合わせガラスの高温高湿試験：ＪＩＳ  Ｒ３２０８に準拠した厚み２ｍｍの２枚のグリーンガラスを用意する。２枚の前記グリーンガラスの間に、前記中間膜を挟み込むことにより合わせガラスを得る。得られた合わせガラスを８０℃及び相対湿度９５％の条件下に２週間放置する。放置後の合わせガラスにおいて、前記中間膜の前記一端から内側に向かって白化している距離を測定し、前記中間膜の前記一端における白化距離とする。放置後の合わせガラスにおいて、前記中間膜の前記他端から内側に向かって白化している距離を測定し、前記中間膜の前記他端における白化距離とする。
【請求項２】
前記高温高湿試験をしたときに、前記中間膜の前記一端における白化距離と、前記中間膜の前記他端における白化距離との差の絶対値が、５ｍｍ以下である、請求項１に記載の合わせガラス用中間膜。
【請求項３】
０．２ｍｒａｄ以上の楔角を有する、請求項１又は２に記載の合わせガラス用中間膜。
【請求項４】
可塑剤を含む、請求項１〜３のいずれか１項に記載の合わせガラス用中間膜。
【請求項５】
遮熱性物質を含む、請求項１〜４のいずれか１項に記載の合わせガラス用中間膜。
【請求項６】
第１の層と、
前記第１の層の第１の表面側に配置された第２の層とを備える、請求項１〜５のいずれか１項に記載の合わせガラス用中間膜。
【請求項７】
前記第１の層が、ポリビニルアセタール樹脂を含み、
前記第２の層が、ポリビニルアセタール樹脂を含み、
前記第１の層中の前記ポリビニルアセタール樹脂の水酸基の含有率が、前記第２の層中の前記ポリビニルアセタール樹脂の水酸基の含有率よりも低い、請求項６に記載の合わせガラス用中間膜。
【請求項８】
前記第１の層が、ポリビニルアセタール樹脂を含み、
前記第２の層が、ポリビニルアセタール樹脂を含み、
前記第１の層が、可塑剤を含み、
前記第２の層が、可塑剤を含み、
前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い、請求項６又は７に記載の合わせガラス用中間膜。
【請求項９】
前記中間膜の平均厚みをＴとしたときに、前記第１の層の平均厚みが、０．０６２５Ｔ以上０．３７５Ｔ以下である、請求項６〜８のいずれか１項に記載の合わせガラス用中間膜。
【請求項１０】
ヘッドアップディスプレイである合わせガラスに用いられる、請求項１〜９のいずれか１項に記載の合わせガラス用中間膜。
【請求項１１】
第１の合わせガラス部材と、第２の合わせガラス部材と、請求項１〜１０のいずれか１項に記載の合わせガラス用中間膜とを備える合わせガラスであり、
前記第１の合わせガラス部材と前記第２の合わせガラス部材との間に、前記中間膜が配置されている、合わせガラス。
【請求項１２】
第１の合わせガラス部材と、第２の合わせガラス部材と、合わせガラス用中間膜とを備える合わせガラスであり、
前記第１の合わせガラス部材と前記第２の合わせガラス部材との間に、前記中間膜が配置されており、
前記中間膜は、一端と、前記一端の反対側に他端とを有し、前記他端の厚みが、前記一端の厚みよりも大きい楔状の合わせガラス用中間膜であり、
前記中間膜は、熱可塑性樹脂を含み、
前記中間膜は、両親媒性物質又は界面活性剤を含み、
前記合わせガラスは、下記の合わせガラスの高温高湿試験をしたときに、前記中間膜の前記一端における白化距離が１５ｍｍ以下であり、前記中間膜の前記他端における白化距離が１５ｍｍ以下であり、かつ前記中間膜の前記一端における白化距離が０ｍｍを超える場合に、（前記中間膜の前記他端における白化距離×前記中間膜の前記他端の厚み）／（前記中間膜の前記一端における白化距離×前記中間膜の前記一端の厚み）の値が、０．７０以上である合わせガラスである、合わせガラス。
合わせガラスの高温高湿試験：合わせガラスを８０℃及び相対湿度９５％の条件下に２週間放置する。放置後の合わせガラスにおいて、前記中間膜の前記一端から内側に向かって白化している距離を測定し、前記中間膜の前記一端における白化距離とする。放置後の合わせガラスにおいて、前記中間膜の前記他端から内側に向かって白化している距離を測定し、前記中間膜の前記他端における白化距離とする。
【発明の詳細な説明】
【技術分野】
【０００１】
本発明は、合わせガラスを得るために用いられる合わせガラス用中間膜に関する。また、本発明は、上記合わせガラス用中間膜を用いた合わせガラスに関する。
【背景技術】
【０００２】
合わせガラスは、一般に、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。
【０００３】
下記の特許文献１には、ポリビニルアセタール樹脂と耐湿性向上剤とを含む中間膜が開示されている。上記耐湿性向上剤としては、両親媒性物質及び界面活性剤が挙げられている。特許文献１には、上記中間膜を用いた合わせガラスにおいて、白化距離が小さくなることが記載されている。
【０００４】
また、自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができ、運転者はフロントガラスの前方に表示が映し出されているように認識することができる。
【０００５】
上記ＨＵＤでは、計測情報等が、二重に見えるという問題がある。
【０００６】
二重像を抑制するために、楔状の中間膜が用いられている。下記の特許文献２には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【先行技術文献】
【特許文献】
【０００７】
【特許文献１】ＷＯ２００６／００４１６２Ａ１
【特許文献２】特表平４−５０２５２５号公報
【発明の概要】
【発明が解決しようとする課題】
【０００８】
特許文献１では、上記中間膜を用いた合わせガラスにおいて、白化距離が小さくなることが記載されている。しかしながら、特許文献１に記載の中間膜は、均一な厚みを有する中間膜であり、楔状の中間膜ではない。
【０００９】
一方で、特許文献２に記載されるような楔状の中間膜では、一端と他端との厚みが異なるため、一端と他端とで、高温高湿下での合わせガラスの耐湿性が異なることがある。結果として、一端と他端とで、高温高湿下での合わせガラスの接着性が異なることがある。
【００１０】
本発明の目的は、合わせガラスにおける二重像を抑えることができ、合わせガラスにおいて中間膜の一端と他端との厚みが異なるにもかかわらず、高温高湿下に晒された合わせガラスの耐湿性を中間膜の一端と他端とで均一にすることができる合わせガラス用中間膜を提供することである。また、本発明は、上記の合わせガラス用中間膜を用いた合わせガラスを提供することも目的とする。
【課題を解決するための手段】
【００１１】
本発明者らは、中間膜の一端と他端との厚みが異なる場合には、高温高湿下に晒された合わせガラスの耐湿性が、中間膜の一端と他端とで異なることを見出した。本発明者らは、中間膜の一端と他端との厚みが異なるにもかかわらず、高温高湿下に晒された合わせガラスの耐湿性を中間膜の一端と他端とで均一にすることができる構成を見出した。
【００１２】
本発明の広い局面によれば、一端と、前記一端の反対側に他端とを有し、前記他端の厚みが、前記一端の厚みよりも大きい楔状の合わせガラス用中間膜であり、前記中間膜は、熱可塑性樹脂を含み、前記中間膜は、両親媒性物質又は界面活性剤を含み、前記中間膜は、下記の合わせガラスの高温高湿試験をしたときに、前記中間膜の前記一端における白化距離が１５ｍｍ以下であり、前記中間膜の前記他端における白化距離が１５ｍｍ以下であり、かつ前記中間膜の前記一端における白化距離が０ｍｍを超える場合に、（前記中間膜の前記他端における白化距離×前記中間膜の前記他端の厚み）／（前記中間膜の前記一端における白化距離×前記中間膜の前記一端の厚み）の値が、０．７０以上である中間膜である、合わせガラス用中間膜（本明細書において、「中間膜」と略記することがある）が提供される。
【００１３】
合わせガラスの高温高湿試験：ＪＩＳ  Ｒ３２０８に準拠した厚み２ｍｍの２枚のグリーンガラスを用意する。２枚の前記グリーンガラスの間に、前記中間膜を挟み込むことにより合わせガラスを得る。得られた合わせガラスを８０℃及び相対湿度９５％の条件下に２週間放置する。放置後の合わせガラスにおいて、前記中間膜の前記一端から内側に向かって白化している距離を測定し、前記中間膜の前記一端における白化距離とする。放置後の合わせガラスにおいて、前記中間膜の前記他端から内側に向かって白化している距離を測定し、前記中間膜の前記他端における白化距離とする。
【００１４】
本発明に係る中間膜のある特定の局面では、前記高温高湿試験をしたときに、前記中間膜の前記一端における白化距離と、前記中間膜の前記他端における白化距離との差の絶対値が、５ｍｍ以下である。
【００１５】
本発明に係る中間膜のある特定の局面では、前記中間膜は、０．２ｍｒａｄ以上の楔角を有する。
【００１６】
本発明に係る中間膜のある特定の局面では、前記中間膜は、可塑剤を含む。
【００１７】
本発明に係る中間膜のある特定の局面では、前記中間膜は、遮熱性物質を含む。
【００１８】
本発明に係る中間膜のある特定の局面では、前記中間膜は、第１の層と、前記第１の層の第１の表面側に配置された第２の層とを備える。
【００１９】
本発明に係る中間膜のある特定の局面では、前記第１の層が、ポリビニルアセタール樹脂を含み、前記第２の層が、ポリビニルアセタール樹脂を含み、前記第１の層中の前記ポリビニルアセタール樹脂の水酸基の含有率が、前記第２の層中の前記ポリビニルアセタール樹脂の水酸基の含有率よりも低い。
【００２０】
本発明に係る中間膜のある特定の局面では、前記第１の層が、ポリビニルアセタール樹脂を含み、前記第２の層が、ポリビニルアセタール樹脂を含み、前記第１の層が、可塑剤を含み、前記第２の層が、可塑剤を含み、前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い。
【００２１】
本発明に係る中間膜のある特定の局面では、前記中間膜の平均厚みをＴとしたときに、前記第１の層の平均厚みが、０．０６２５Ｔ以上０．３７５Ｔ以下である。
【００２２】
本発明に係る中間膜のある特定の局面では、前記中間膜は、ヘッドアップディスプレイである合わせガラスに用いられる。
【００２３】
本発明の広い局面によれば、第１の合わせガラス部材と、第２の合わせガラス部材と、上述した合わせガラス用中間膜とを備える合わせガラスであり、前記第１の合わせガラス部材と前記第２の合わせガラス部材との間に、前記中間膜が配置されている、合わせガラスが提供される。
【００２４】
本発明の広い局面によれば、第１の合わせガラス部材と、第２の合わせガラス部材と、合わせガラス用中間膜とを備える合わせガラスであり、前記第１の合わせガラス部材と前記第２の合わせガラス部材との間に、前記中間膜が配置されており、前記中間膜は、一端と、前記一端の反対側に他端とを有し、前記他端の厚みが、前記一端の厚みよりも大きい楔状の合わせガラス用中間膜であり、前記中間膜は、熱可塑性樹脂を含み、前記中間膜は両親媒性物質又は界面活性剤を含み、前記合わせガラスは、下記の合わせガラスの高温高湿試験をしたときに、前記中間膜の前記一端における白化距離が１５ｍｍ以下であり、前記中間膜の前記他端における白化距離が１５ｍｍ以下であり、かつ前記中間膜の前記一端における白化距離が０ｍｍを超える場合に、（前記中間膜の前記他端における白化距離×前記中間膜の前記他端の厚み）／（前記中間膜の前記一端における白化距離×前記中間膜の前記一端の厚み）の値が、０．７０以上である合わせガラスである、合わせガラスが提供される。
【００２５】
合わせガラスの高温高湿試験：合わせガラスを８０℃及び相対湿度９５％の条件下に２週間放置する。放置後の合わせガラスにおいて、前記中間膜の前記一端から内側に向かって白化している距離を測定し、前記中間膜の前記一端における白化距離とする。放置後の合わせガラスにおいて、前記中間膜の前記他端から内側に向かって白化している距離を測定し、前記中間膜の前記他端における白化距離とする。
【発明の効果】
【００２６】
本発明に係る合わせガラス用中間膜は、一端と、上記一端の反対側に他端とを有し、上記他端の厚みが、上記一端の厚みよりも大きい楔状の合わせガラス用中間膜である。本発明に係る合わせガラス用中間膜は、熱可塑性樹脂を含む。本発明に係る合わせガラス用中間膜は、両親媒性物質又は界面活性剤を含む。本発明に係る合わせガラス用中間膜は、合わせガラスの高温高湿試験をしたときに、上記中間膜の上記一端における白化距離が１５ｍｍ以下であり、かつ、上記中間膜の上記他端における白化距離が１５ｍｍ以下である中間膜である。本発明に係る合わせガラス用中間膜は、合わせガラスの高温高湿試験をしたときに、上記中間膜の上記一端における白化距離が０ｍｍを超える場合に、（上記中間膜の上記他端における白化距離×上記中間膜の上記他端の厚み）／（上記中間膜の上記一端における白化距離×上記中間膜の上記一端の厚み）の値が、０．７０以上である中間膜である。
【００２７】
本発明に係る合わせガラス用中間膜では、上記の構成が備えられているので、合わせガラスにおける二重像を抑えることができ、合わせガラスにおいて中間膜の一端と他端との厚みが異なるにもかかわらず、高温高湿下に晒された合わせガラスの耐湿性を中間膜の一端と他端とで均一にすることができる。
【００２８】
本発明に係る合わせガラスは、第１の合わせガラス部材と、第２の合わせガラス部材と、合わせガラス用中間膜とを備える合わせガラスである。本発明に係る合わせガラスでは、上記第１の合わせガラス部材と上記第２の合わせガラス部材との間に、上記中間膜が配置されている。本発明に係る合わせガラスでは、上記中間膜は、一端と、上記一端の反対側に他端とを有し、上記他端の厚みが、上記一端の厚みよりも大きい楔状の合わせガラス用中間膜である。本発明に係る合わせガラスでは、上記中間膜は、熱可塑性樹脂を含む。本発明に係る合わせガラスでは、上記中間膜は、両親媒性物質又は界面活性剤を含む。本発明に係る合わせガラスは、合わせガラスの高温高湿試験をしたときに、上記中間膜の上記一端における白化距離が１５ｍｍ以下であり、かつ、上記中間膜の上記他端における白化距離が１５ｍｍ以下である合わせガラスである。本発明に係る合わせガラスは、合わせガラスの高温高湿試験をしたときに、上記中間膜の上記一端における白化距離が０ｍｍを超える場合に、（上記中間膜の上記他端における白化距離×上記中間膜の上記他端の厚み）／（上記中間膜の上記一端における白化距離×上記中間膜の上記一端の厚み）の値が、０．７０以上である合わせガラスである。
【００２９】
本発明に係る合わせガラスでは、上記の構成が備えられているので、合わせガラスにおける二重像を抑えることができ、合わせガラスにおいて中間膜の一端と他端との厚みが異なるにもかかわらず、高温高湿下に晒された合わせガラスの耐湿性を中間膜の一端と他端とで均一にすることができる。
【図面の簡単な説明】
【００３０】
【図１】図１（ａ）及び（ｂ）は、本発明の第１の実施形態に係る合わせガラス用中間膜を模式的に示す断面図及び正面図である。
【図２】図２（ａ）及び（ｂ）は、本発明の第２の実施形態に係る合わせガラス用中間膜を模式的に示す断面図及び正面図である。
【図３】図３は、本発明の第３の実施形態に係る合わせガラス用中間膜を模式的に示す断面図である。
【図４】図４は、本発明の第４の実施形態に係る合わせガラス用中間膜を模式的に示す断面図である。
【図５】図５は、本発明の第５の実施形態に係る合わせガラス用中間膜を模式的に示す断面図である。
【図６】図６は、本発明の第６の実施形態に係る合わせガラス用中間膜を模式的に示す断面図である。
【図７】図７は、図１に示す合わせガラス用中間膜を用いた合わせガラスの一例を示す断面図である。
【図８】図８は、実施例の二重像の評価における予備圧着方法を説明するための図である。
【発明を実施するための形態】
【００３１】
以下、本発明の詳細を説明する。
【００３２】
本発明に係る合わせガラス用中間膜（本明細書において、「中間膜」と略記することがある）は、合わせガラスに用いられる。
【００３３】
本発明に係る中間膜は、一端と、上記一端の反対側に他端とを有する。上記一端と上記他端とは、中間膜において対向し合う両側の端部である。本発明に係る中間膜では、上記他端の厚みが、上記一端の厚みよりも大きい。本発明に係る中間膜は、楔状の合わせガラス用中間膜である。
【００３４】
本発明に係る中間膜は、熱可塑性樹脂を含む。本発明に係る中間膜は、両親媒性物質又は界面活性剤を含む。
【００３５】
本発明に係る中間膜は、下記の合わせガラスの高温高湿試験をしたときに、上記中間膜の上記一端における白化距離が１５ｍｍ以下であり、かつ、上記中間膜の上記他端における白化距離が１５ｍｍ以下である中間膜である。本発明に係る中間膜は、下記の合わせガラスの高温高湿試験をしたときに、上記中間膜の上記一端における白化距離が０ｍｍを超える場合に、（上記中間膜の上記他端における白化距離×上記中間膜の上記他端の厚み）／（上記中間膜の上記一端における白化距離×上記中間膜の上記一端の厚み）の値が、０．７０以上である中間膜である。
【００３６】
本発明に係る中間膜に向けられる合わせガラスの高温高湿試験：ＪＩＳ  Ｒ３２０８に準拠した厚み２ｍｍの２枚のグリーンガラスを用意する。２枚の上記グリーンガラスの間に、上記中間膜を挟み込むことにより合わせガラスを得る。得られた合わせガラスを８０℃及び相対湿度９５％の条件下に２週間放置する。放置後の合わせガラスにおいて、上記中間膜の上記一端から内側に向かって白化している距離を測定し、上記中間膜の上記一端における白化距離とする。放置後の合わせガラスにおいて、上記中間膜の上記他端から内側に向かって白化している距離を測定し、上記中間膜の上記他端における白化距離とする。
【００３７】
本発明に係る中間膜では、上記の構成が備えられているので、合わせガラスにおける二重像を抑えることができ、合わせガラスにおいて中間膜の一端と他端との厚みが異なるにもかかわらず、高温高湿下に晒された合わせガラスの耐湿性を中間膜の一端と他端とで均一にすることができる。
【００３８】
さらに、本発明に係る中間膜では、上記の構成が備えられているので、合わせガラスにおいて中間膜の一端と他端との厚みが異なるにもかかわらず、高温高湿下に晒された合わせガラスの接着性を中間膜の一端と他端とで均一にすることができる。
【００３９】
本発明に係る中間膜に向けられる合わせガラスの高温高湿試験では、試験用に２枚の上記グリーンガラスが用いられている。本発明に係る中間膜は、グリーンガラス以外の２枚の合わせガラス部材の間に配置されて用いられてもよい。
【００４０】
また、本発明に係る合わせガラスは、第１の合わせガラス部材と、第２の合わせガラス部材と、合わせガラス用中間膜とを備える合わせガラスである。本発明に係る合わせガラスでは、上記第１の合わせガラス部材と上記第２の合わせガラス部材との間に、上記中間膜が配置されている。
【００４１】
本発明に係る合わせガラスでは、上記中間膜は、一端と、上記一端の反対側に他端とを有し、上記他端の厚みが、上記一端の厚みよりも大きい楔状の合わせガラス用中間膜である。本発明に係る合わせガラスでは、上記中間膜は、熱可塑性樹脂を含む。本発明に係る合わせガラスでは、上記中間膜は、両親媒性物質又は界面活性剤を含む。
【００４２】
本発明に係る合わせガラスは、合わせガラスの高温高湿試験をしたときに、上記中間膜の上記一端における白化距離が１５ｍｍ以下であり、かつ、上記中間膜の上記他端における白化距離が１５ｍｍ以下である合わせガラスである。本発明に係る合わせガラスは、合わせガラスの高温高湿試験をしたときに、上記中間膜の上記一端における白化距離が０ｍｍを超える場合に、（上記中間膜の上記他端における白化距離×上記中間膜の上記他端の厚み）／（上記中間膜の上記一端における白化距離×上記中間膜の上記一端の厚み）の値が、０．７０以上である合わせガラスである。
【００４３】
本発明に係る合わせガラスに向けられる合わせガラスの高温高湿試験：合わせガラスを８０℃及び相対湿度９５％の条件下に２週間放置する。放置後の合わせガラスにおいて、上記中間膜の上記一端から内側に向かって白化している距離を測定し、上記中間膜の上記一端における白化距離とする。放置後の合わせガラスにおいて、上記中間膜の上記他端から内側に向かって白化している距離を測定し、上記中間膜の上記他端における白化距離とする。
【００４４】
本発明に係る合わせガラスでは、上記の構成が備えられているので、合わせガラスにおける二重像を抑えることができ、合わせガラスにおいて中間膜の一端と他端との厚みが異なるにもかかわらず、高温高湿下に晒された合わせガラスの耐湿性を中間膜の一端と他端とで均一にすることができる。
【００４５】
さらに、本発明に係る合わせガラスでは、上記の構成が備えられているので、合わせガラスにおいて中間膜の一端と他端との厚みが異なるにもかかわらず、高温高湿下に晒された合わせガラスの接着性を中間膜の一端と他端とで均一にすることができる。
【００４６】
なお、本発明に係る合わせガラスに向けられる合わせガラスの高温高湿試験では、本発明に係る合わせガラス自体が用いられる。
【００４７】
なお、本発明に係る中間膜に向けられる合わせガラスの高温高湿試験、及び、本発明に係る合わせガラスに向けられる合わせガラスの高温高湿試験において、白化距離とは、具体的には、以下の距離である。上記中間膜の上記一端における白化距離は、一端側において白化している部分の一端から最も離れた位置から一端までを最短の直線で結んだ距離である。上記中間膜の上記他端における白化距離は、他端側において白化している部分の他端から最も離れた位置から他端までを最短の直線で結んだ距離である。
【００４８】
上記中間膜の上記一端における白化距離が０ｍｍを超える場合に、上記中間膜の上記一端において、白化が生じている。
【００４９】
耐湿性をより一層高める観点からは、本発明に係る中間膜及び本発明に係る合わせガラスにおいて、合わせガラスの高温高湿試験をしたときに、上記中間膜の上記一端における白化距離は好ましくは１２．５ｍｍ以下、より好ましくは１２．０ｍｍ以下である。上記中間膜の上記一端における白化距離は０ｍｍを超えていてもよく、０ｍｍであることが好ましい。
【００５０】
耐湿性をより一層高める観点からは、本発明に係る中間膜及び本発明に係る合わせガラスにおいて、合わせガラスの高温高湿試験をしたときに、上記中間膜の上記他端における白化距離は好ましくは１２．５ｍｍ以下、より好ましくは１２．０ｍｍ以下である。上記中間膜の上記他端における白化距離は０ｍｍを超えていてもよく、０ｍｍであることが好ましい。
【００５１】
白化距離が０ｍｍである場合に、白化が生じていない。
【００５２】
上記中間膜の上記一端における白化距離が０ｍｍを超える場合に、（上記中間膜の上記他端における白化距離×上記中間膜の上記他端の厚み）／（上記中間膜の上記一端における白化距離×上記中間膜の上記一端の厚み）の値を、値Ａとする。耐湿性をより一層高める観点からは、本発明に係る中間膜及び本発明に係る合わせガラスにおいて、合わせガラスの高温高湿試験をしたときに、上記値Ａは、０．７０以上であり、好ましくは０．７５以上である。本発明に係る中間膜及び本発明に係る合わせガラスにおいて、合わせガラスの高温高湿試験をしたときに、上記値Ａは１．６以下であってもよく、１．５以下であってもよい。
【００５３】
なお、中間膜が両親媒性物質又は界面活性剤を単に含むだけでは、上記値Ａが０．７０以上とならないことが多い。上記値Ａを０．７０以上又は上記の好ましい範囲に制御するためには、両親媒性物質又は界面活性剤の含有量や種類を調整したり、中間膜の一端側を両親媒性物質又は界面活性剤に浸漬する又は中間膜の一端側に両親媒性物質又は界面活性剤を塗布するなどして、中間膜における両親媒性物質又は界面活性剤の含有量に分布をつけたりする必要がある。
【００５４】
上記中間膜の上記一端における白化距離と、上記中間膜の上記他端における白化距離との差の絶対値を、絶対値Ｂとする。耐湿性をより一層高める観点からは、本発明に係る中間膜及び本発明に係る合わせガラスにおいて、合わせガラスの高温高湿試験をしたときに、上記絶対値Ｂは、好ましくは５ｍｍ以下、より好ましくは４ｍｍ以下である。本発明に係る中間膜及び本発明に係る合わせガラスにおいて、合わせガラスの高温高湿試験をしたときに、上記中間膜の上記一端における白化距離と、上記中間膜の上記他端における白化距離との差の絶対値Ｂは、０ｍｍであってもよく、０ｍｍを超えていてもよい。
【００５５】
なお、中間膜が両親媒性物質又は界面活性剤を単に含むだけでは、上記絶対値Ｂが上記の好ましい範囲を満たさないことが多い。上記絶対値Ｂを上記の好ましい範囲に制御するためには、両親媒性物質又は界面活性剤の含有量や種類を調整したり、中間膜の一端側を両親媒性物質又は界面活性剤に浸漬する又は中間膜の一端側に両親媒性物質又は界面活性剤を塗布するなどして、中間膜における両親媒性物質又は界面活性剤の含有量に分布をつけたりする必要がある。
【００５６】
本発明に係る中間膜は、ヘッドアップディスプレイ（ＨＵＤ）である合わせガラスに好適に用いられる。本発明に係る中間膜は、ＨＵＤ用中間膜であることが好ましい。本発明に係る中間膜は、例えば、ヘッドアップディスプレイの表示領域に対応する表示対応領域を有することが好ましい。上記表示対応領域は、情報を良好に表示させることができる領域である。
【００５７】
二重像をより一層効果的に抑える観点からは、本発明に係る中間膜では、上記一端（薄い側）から上記他端に向けて６ｃｍの位置から、上記一端から他端に向けて６３．８ｃｍの位置までの領域内に、上記表示対応領域を有することが好ましい。上記表示対応領域は、上記一端から上記他端に向けて６ｃｍの位置から、上記一端から他端に向けて６３．８ｃｍの位置までの領域内の一部に存在していてもよく、全体に存在していてもよい。
【００５８】
楔状の中間膜は、厚み方向の断面形状が楔状である部分を有する。表示対応領域の厚み方向の断面形状が楔状であることが好ましい。
【００５９】
二重像を効果的に抑える観点からは、上記一端から上記他端に向けて６ｃｍの位置から、上記一端から上記他端に向けて６３．８ｃｍの位置までの領域において、中間膜は、厚み方向の断面形状が楔状である部分を有することが好ましい。厚み方向の断面形状が楔状である部分は、上記一端から他端に向けて６３．８ｃｍの位置までの領域内の一部に存在していてもよく、全体に存在していてもよい。
【００６０】
本発明に係る中間膜は、シェード領域を有していてもよい。上記シェード領域は、上記表示対応領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、中間膜の縁部に位置することが好ましい。上記シェード領域は帯状であることが好ましい。
【００６１】
シェード領域においては、色及び可視光線透過率を変えたりするために、着色剤又は充填剤を用いてもよい。着色剤又は充填剤は、中間膜の厚み方向の一部の領域にのみ含まれていてもよく、中間膜の厚み方向の全体の領域に含まれていてもよい。
【００６２】
表示をより一層良好にし、視野をより一層広げる観点からは、上記表示対応領域の可視光線透過率は好ましくは８０％以上、より好ましくは８８％以上、更に好ましくは９０％以上である。上記表示対応領域の可視光線透過率は、上記シェード領域の可視光線透過率よりも高いことが好ましい。上記表示対応領域の可視光線透過率は、上記シェード領域の可視光線透過率よりも低くてもよい。上記表示対応領域の可視光線透過率は、上記シェード領域の可視光線透過率よりも、好ましくは５０％以上高く、より好ましくは６０％以上高い。
【００６３】
なお、例えば、表示対応領域及びシェード領域の中間膜において、可視光線透過率が変化している場合には、表示対応領域の中心位置及びシェード領域の中心位置にて、可視光線透過率が測定される。
【００６４】
分光光度計（日立ハイテク社製「Ｕ−４１００」）を用いて、ＪＩＳ  Ｒ３２１１：１９９８に準拠して、得られた合わせガラスの波長３８０〜７８０ｎｍにおける上記可視光線透過率を測定することができる。なお、ガラス板として、厚み２ｍｍのクリアガラスを用いることが好ましい。
【００６５】
上記表示対応領域は、長さ方向と幅方向とを有することが好ましい。中間膜の汎用性に優れるので、上記表示対応領域の幅方向が、上記一端と上記他端とを結ぶ方向であることが好ましい。上記表示対応領域は、帯状であることが好ましい。
【００６６】
上記中間膜は、ＭＤ方向とＴＤ方向とを有することが好ましい。中間膜は、例えば、溶融押出成形により得られる。ＭＤ方向は、中間膜の製造時の中間膜の流れ方向である。ＴＤ方向は、中間膜の製造時の中間膜の流れ方向と直交する方向であり、かつ中間膜の厚み方向と直交する方向である。上記一端と上記他端とが、ＴＤ方向の両側に位置していることが好ましい。
【００６７】
上記中間膜は、ロール状に巻かれて、中間膜のロール体とされてもよい。ロール体は、巻き芯と、中間膜とを備えていてもよい。中間膜は、巻き芯の外周に巻かれてもよい。
【００６８】
上記中間膜は、１層の構造又は２層以上の構造を有する。上記中間膜は、１層の構造を有していてもよく、２層以上の構造を有していてもよい。上記中間膜は、２層の構造を有していてもよく、３層の構造を有していてもよく、３層以上の構造を有していてもよい。上記中間膜は、単層の中間膜であってもよく、多層の中間膜であってもよい。
【００６９】
以下、図面を参照しつつ、本発明の具体的な実施形態を説明する。
【００７０】
図１（ａ）及び（ｂ）は、本発明の第１の実施形態に係る合わせガラス用中間膜を模式的に示す断面図及び正面図である。図１（ａ）は、図１（ｂ）中のＩ−Ｉ線に沿う断面図である。なお、図１及び後述する図における中間膜の大きさ及び寸法は、図示の便宜上、実際の大きさ及び形状から適宜変更している。
【００７１】
図１（ａ）では、中間膜１１の厚み方向の断面が示されている。なお、図１（ａ）及び後述の図では、図示の便宜上、中間膜及び中間膜を構成する各層の厚み、並びに楔角（θ）は、実際の厚み及び楔角とは異なるように示されている。
【００７２】
中間膜１１は、第１の層１（中間層）と、第２の層２（表面層）と、第３の層３（表面層）とを備える。第１の層１の第１の表面側に、第２の層２が配置されており、積層されている。第１の層１の第１の表面とは反対の第２の表面側に、第３の層３が配置されており、積層されている。第１の層１は、第２の層２と第３の層３との間に配置されており、挟み込まれている。中間膜１１は、合わせガラスを得るために用いられる。中間膜１１は、合わせガラス用中間膜である。中間膜１１は、多層中間膜である。
【００７３】
中間膜１１は、一端１１ａと、一端１１ａの反対側に他端１１ｂとを有する。一端１１ａと他端１１ｂとは対向し合う両側の端部である。第２の層２及び第３の層３の厚み方向の断面形状は楔状である。第１の層１の厚み方向の断面形状は矩形である。第２の層２及び第３の層３の厚みは、他端１１ｂ側のほうが一端１１ａ側よりも大きい。従って、中間膜１１の他端１１ｂの厚みは一端１１ａの厚みよりも大きい。従って、中間膜１１は、厚みの薄い領域と、厚みの厚い領域とを有する。
【００７４】
中間膜１１は、一端１１ａ側から他端１１ｂ側にかけて厚みが増加している領域を有する。中間膜１１は、厚みが増加している領域の中で、一端１１ａ側から他端１１ｂ側にかけて厚みの増加量は均一である。
【００７５】
中間膜１１は、ヘッドアップディスプレイの表示領域に対応する表示対応領域Ｒ１を有する。中間膜１１は、表示対応領域Ｒ１の隣に周囲領域Ｒ２を有する。本実施形態では、表示対応領域Ｒ１が、一端１１ａから他端１１ｂに向けて６ｃｍの位置から、一端１１ａから他端１１ｂに向けて６３．８ｃｍの位置までの領域である。
【００７６】
中間膜１１は、表示対応領域Ｒ１と離れて、シェード領域Ｒ３を有する。シェード領域Ｒ３は、中間膜１１の縁部に位置している。
【００７７】
中間膜は、図１（ａ）に示す形状で、単層であってもよく、２層であってもよく、４層以上であってもよい。
【００７８】
図２（ａ）及び（ｂ）は、本発明の第２の実施形態に係る合わせガラス用中間膜を模式的に示す断面図及び正面図である。図２（ａ）は、図２（ｂ）中のＩ−Ｉ線に沿う断面図である。図２（ａ）では、中間膜１１Ａの厚み方向の断面が示されている。
【００７９】
図２に示す中間膜１１Ａは、第１の層１Ａを備える。中間膜１１Ａは、第１の層１Ａのみの１層の構造を有し、単層の中間膜である。中間膜１１Ａは、第１の層１Ａである。中間膜１１Ａは、合わせガラスを得るために用いられる。中間膜１１Ａは、合わせガラス用中間膜である。
【００８０】
中間膜１１Ａは、一端１１ａと、一端１１ａとは反対側に他端１１ｂとを有する。一端１１ａと他端１１ｂとは対向し合う両側の端部である。中間膜１１Ａの他端１１ｂの厚みは一端１１ａの厚みよりも大きい。従って、中間膜１１Ａ及び第１の層１Ａは、厚みの薄い領域と、厚みの厚い領域とを有する。
【００８１】
中間膜１１Ａは、一端１１ａ側から他端１１ｂ側にかけて厚みが増加している領域を有する。中間膜１１Ａは、厚みが増加している領域の中で、一端１１ａ側から他端１１ｂ側にかけて厚みの増加量は均一である。
【００８２】
中間膜１１Ａ及び第１の層１Ａは、厚み方向の断面形状が矩形である部分１１Ａａ，１Ａａと厚み方向の断面形状が楔状である部分１１Ａｂ，１Ａｂとを有する。
【００８３】
中間膜１１Ａは、ヘッドアップディスプレイの表示領域に対応する表示対応領域Ｒ１を有する。中間膜１１Ａは、表示対応領域Ｒ１の隣に周囲領域Ｒ２を有する。
【００８４】
中間膜１１Ａは、表示対応領域Ｒ１と離れて、シェード領域Ｒ３を有する。シェード領域Ｒ３は、中間膜１１Ａの縁部に位置している。
【００８５】
中間膜は、図２（ａ）に示す形状で、２層以上であってもよい。
【００８６】
図３は、本発明の第３の実施形態に係る合わせガラス用中間膜を模式的に示す断面図である。図３では、中間膜１１Ｂの厚み方向の断面が示されている。
【００８７】
図３に示す中間膜１１Ｂは、第１の層１Ｂ（中間層）と、第２の層２Ｂ（表面層）と、第３の層３Ｂ（表面層）とを備える。中間膜１１と、中間膜１１Ｂとでは、厚みが増加している領域における厚みの増加量が異なる。
【００８８】
中間膜１１Ｂは、一端１１ａ側から他端１１ｂ側にかけて厚みが増加している領域を有する。中間膜１１Ｂは、厚みが増加している領域の中に、一端１１ａ側から他端１１ｂ側にかけて厚みの増加量が大きくなる部分を有する。また、中間膜１１Ｂは、厚み方向の断面形状が楔状である領域を有する。中間膜１１Ｂは、厚み方向の断面形状が楔状である領域の中に、一端側から他端側にかけて楔角が大きくなる部分を有する。
【００８９】
図４は、本発明の第４の実施形態に係る合わせガラス用中間膜を模式的に示す断面図である。図４では、中間膜１１Ｃの厚み方向の断面が示されている。
【００９０】
図４に示す中間膜１１Ｃは、第１の層１Ｃを備える。中間膜１１Ｃは、第１の層１Ｃのみの１層の構造を有し、単層の中間膜である。中間膜１１Ａと、中間膜１１Ｃとでは、厚みが増加している領域における厚みの増加量が異なる。
【００９１】
中間膜１１Ｃは、一端１１ａ側から他端１１ｂ側にかけて厚みが増加している領域を有する。中間膜１１Ｃは、厚みが増加している領域の中に、一端１１ａ側から他端１１ｂ側にかけて厚みの増加量が大きくなる部分を有する。また、中間膜１１Ｃは、厚み方向の断面形状が楔状である領域を有する。中間膜１１Ｃは、厚み方向の断面形状が楔状である領域の中に、一端側から他端側にかけて楔角が大きくなる部分を有する。
【００９２】
中間膜１１Ｃ及び第１の層１Ｃは、厚み方向の断面形状が矩形である部分１１Ｃａ，１Ｃａと厚み方向の断面形状が楔状である部分１１Ｃｂ，１Ｃｂとを有する。
【００９３】
図５は、本発明の第５の実施形態に係る合わせガラス用中間膜を模式的に示す断面図である。図５では、中間膜１１Ｄの厚み方向の断面が示されている。
【００９４】
図５に示す中間膜１１Ｄは、第１の層１Ｄ（中間層）と、第２の層２Ｄ（表面層）と、第３の層３Ｄ（表面層）とを備える。中間膜１１と、中間膜１１Ｄとでは、厚みが増加している領域における厚みの増加量が異なる。
【００９５】
中間膜１１Ｄは、一端１１ａ側から他端１１ｂ側にかけて厚みが増加している領域を有する。中間膜１１Ｄは、厚みが増加している領域の中に、一端１１ａ側から他端１１ｂ側にかけて厚みの増加量が小さくなる部分を有する。また、中間膜１１Ｄは、厚み方向の断面形状が楔状である領域を有する。中間膜１１Ｄは、厚み方向の断面形状が楔状である領域の中に、一端側から他端側にかけて楔角が小さくなる部分を有する。
【００９６】
図６は、本発明の第６の実施形態に係る合わせガラス用中間膜を模式的に示す断面図である。図６では、中間膜１１Ｅの厚み方向の断面が示されている。
【００９７】
図６に示す中間膜１１Ｅは、第１の層１Ｅを備える。中間膜１１Ｅは、第１の層１Ｅのみの１層の構造を有し、単層の中間膜である。中間膜１１Ａと、中間膜１１Ｅとでは、厚みが増加している領域における厚みの増加量が異なる。
【００９８】
中間膜１１Ｅは、一端１１ａ側から他端１１ｂ側にかけて厚みが増加している領域を有する。中間膜１１Ｅは、厚みが増加している領域の中に、一端１１ａ側から他端１１ｂ側にかけて厚みの増加量が小さくなる部分を有する。また、中間膜１１Ｅは、厚み方向の断面形状が楔状である領域を有する。中間膜１１Ｅは、厚み方向の断面形状が楔状である領域の中に、一端側から他端側にかけて楔角が小さくなる部分を有する。
【００９９】
中間膜１１Ｅ及び第１の層１Ｅは、厚み方向の断面形状が矩形である部分１１Ｅａ，１Ｅａと厚み方向の断面形状が楔状である部分１１Ｅｂ，１Ｅｂとを有する。
【０１００】
上記中間膜は、厚み方向の断面形状が楔状である部分を有することが好ましい。上記中間膜は、一端から他端に向かって、厚みが次第に大きくなる部分を有することが好ましい。中間膜の厚み方向の断面形状は、楔状であることが好ましい。中間膜の厚み方向の断面形状としては、台形、三角形及び五角形等が挙げられる。
【０１０１】
二重像をより一層抑制する観点からは、中間膜は、厚みが増加している領域の中に、一端側から他端側にかけて厚みの増加量が大きくなる部分を有することが好ましい。二重像をより一層抑制する観点からは、中間膜は、厚み方向の断面形状が楔状である領域の中に、一端側から他端側にかけて楔角が大きくなる部分を有することが好ましい。
【０１０２】
二重像を抑制するために、合わせガラスの取付角度に応じて、中間膜の楔角（θ）を適宜設定することができる。楔角（θ）は、中間膜全体での楔角である。二重像をより一層抑制する観点からは、中間膜の楔角（θ）は、好ましくは０．１０ｍｒａｄ（０．００５７５度）以上、より好ましくは０．２０ｍｒａｄ（０．０１１５度）以上、好ましくは２．０ｍｒａｄ（０．１１４６度）以下、より好ましくは０．７ｍｒａｄ（０．０４０１度）以下である。上記中間膜の楔角（θ）は、中間膜における最大厚み部分と最小厚み部分との中間膜の一方側の表面部分（第１の表面部分）を結んだ直線と、中間膜における最大厚み部分と最小厚み部分との中間膜の他方側の表面部分（第２の表面部分）を結んだ直線との交点における内角である。
【０１０３】
なお、最大厚み部分が複数ある、最小厚み部分が複数ある、最大厚み部分が一定の領域にある、又は最小厚み部分が一定の領域にある場合には、楔角（θ）を求めるための最大厚み部分及び最小厚み部分は、求められる楔角（θ）が最も大きくなるように選択される。
【０１０４】
上記楔角（θ）は、以下のように近似的に算出することができる。上記最大厚み部分と上記最小厚み部分とのそれぞれにて中間膜の厚みを測定する。（上記最大厚み部分おける厚みと、上記最小厚み部分における厚みとの差の絶対値（μｍ）÷上記最大厚み部分から上記最小厚み部分までの距離（ｍｍ））の結果に基づいて、楔角（θ）を近似的に算出する。
【０１０５】
一般的な中間膜の楔角が上記下限以上であると、高温高湿下に晒された合わせガラスの耐湿性が中間膜の一端と他端とで異なりやすくなる。これに対して、本発明では、上記特定の中間膜が用いられているので、高温高湿下に晒された合わせガラスの耐湿性及び接着性を中間膜の一端と他端とで均一にすることができる。中間膜の楔角（θ）が０．１ｍｒａｄ以上である場合に、本発明の効果が効果的に発揮され、中間膜の楔角（θ）が０．２ｍｒａｄ以上である場合に、本発明の効果が顕著に発揮される。
【０１０６】
上記中間膜の厚みは特に限定されない。上記中間膜の厚みは、中間膜を構成する各層の合計の厚みを示す。よって、多層の中間膜１１の場合には、該中間膜の厚みは、第１の層１と第２の層２と第３の層３との合計の厚みを示す。
【０１０７】
中間膜の最大厚みは好ましくは０．１ｍｍ以上、より好ましくは０．２５ｍｍ以上、更に好ましくは０．５ｍｍ以上、特に好ましくは０．８ｍｍ以上、好ましくは３ｍｍ以下、より好ましくは２ｍｍ以下、更に好ましくは１．５ｍｍ以下である。
【０１０８】
一端と他端との間の距離をＸとする。上記中間膜は、一端から内側に向かって０Ｘ〜０．２Ｘの距離の領域に最小厚みを有し、他端から内側に向かって０Ｘ〜０．２Ｘの距離の領域に最大厚みを有することが好ましい。上記中間膜は、一端から内側に向かって０Ｘ〜０．１Ｘの距離の領域に最小厚みを有し、他端から内側に向かって０Ｘ〜０．１Ｘの距離の領域に最大厚みを有することがより好ましい。上記中間膜は一端に最小厚みを有し、上記中間膜は他端に最大厚みを有することが好ましい。
【０１０９】
中間膜１１，１１Ａ，１１Ｂ，１１Ｃ，１１Ｄ，１１Ｅは、他端１１ｂに最大厚みを有し、一端１１ａに最小厚みを有する。
【０１１０】
実用面の観点、並びに接着力及び耐貫通性を充分に高める観点からは、表面層の最大厚みは好ましくは０．００１ｍｍ以上、より好ましくは０．２ｍｍ以上、更に好ましくは０．３ｍｍ以上、好ましくは１ｍｍ以下、より好ましくは０．８ｍｍ以下である。
【０１１１】
実用面の観点、並びに耐貫通性を充分に高める観点からは、２つの表面層の間に配置される層（中間層）の最大厚みは、好ましくは０．００１ｍｍ以上、より好ましくは０．１ｍｍ以上、更に好ましくは０．２ｍｍ以上、好ましくは０．８ｍｍ以下、より好ましくは０．６ｍｍ以下、更に好ましくは０．３ｍｍ以下である。
【０１１２】
上記中間膜の楔角（θ）、上記中間膜の厚みの測定に用いる測定器としては、接触式厚み計測器「ＴＯＦ−４Ｒ」（山文電気社製）等が挙げられる。
【０１１３】
上記厚みの測定は、上述の測定器を用い、膜搬送速度２．１５〜２．２５ｍｍ／分で、一端から他端に向けて最短距離となるように行う。
【０１１４】
上記中間膜を合わせガラスとした後の上記中間膜の楔角（θ）、上記中間膜の厚みの測定に用いる測定器としては、非接触多層膜厚測定器「ＯＰＴＩＧＡＵＧＥ」（ルメトリクス社製）等が挙げられる。合わせガラスのままで中間膜の厚みを測定することができる。
【０１１５】
以下、多層の中間膜の各層、並びに単層の中間膜を構成する材料の詳細を説明する。
【０１１６】
（熱可塑性樹脂）
中間膜は、熱可塑性樹脂（以下、熱可塑性樹脂（０）と記載することがある）を含むことが好ましい。中間膜は、熱可塑性樹脂（０）として、ポリビニルアセタール樹脂（以下、ポリビニルアセタール樹脂（０）と記載することがある）を含むことが好ましい。上記第１の層は、熱可塑性樹脂（以下、熱可塑性樹脂（１）と記載することがある）を含むことが好ましい。上記第１の層は、熱可塑性樹脂（１）として、ポリビニルアセタール樹脂（以下、ポリビニルアセタール樹脂（１）と記載することがある）を含むことが好ましい。上記第２の層は、熱可塑性樹脂（以下、熱可塑性樹脂（２）と記載することがある）を含むことが好ましい。上記第２の層は、熱可塑性樹脂（２）として、ポリビニルアセタール樹脂（以下、ポリビニルアセタール樹脂（２）と記載することがある）を含むことが好ましい。上記第３の層は、熱可塑性樹脂（以下、熱可塑性樹脂（３）と記載することがある）を含むことが好ましい。上記第３の層は、熱可塑性樹脂（３）として、ポリビニルアセタール樹脂（以下、ポリビニルアセタール樹脂（３）と記載することがある）を含むことが好ましい。上記熱可塑性樹脂（１）と上記熱可塑性樹脂（２）と上記熱可塑性樹脂（３）とは、同一であってもよく、異なっていてもよい。遮音性がより一層高くなることから、上記熱可塑性樹脂（１）は、上記熱可塑性樹脂（２）及び上記熱可塑性樹脂（３）と異なることが好ましい。上記ポリビニルアセタール樹脂（１）と上記ポリビニルアセタール樹脂（２）と上記ポリビニルアセタール樹脂（３）とは、同一であってもよく、異なっていてもよい。遮音性がより一層高くなることから、上記ポリビニルアセタール樹脂（１）は、上記ポリビニルアセタール樹脂（２）及び上記ポリビニルアセタール樹脂（３）と異なることが好ましい。上記熱可塑性樹脂（０）、上記熱可塑性樹脂（１）、上記熱可塑性樹脂（２）及び上記熱可塑性樹脂（３）はそれぞれ、１種のみが用いられてもよく、２種以上が併用されてもよい。上記ポリビニルアセタール樹脂（０）、上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【０１１７】
上記熱可塑性樹脂としては、ポリビニルアセタール樹脂、エチレン−酢酸ビニル共重合体樹脂、エチレン−アクリル酸共重合体樹脂、ポリウレタン樹脂及びポリビニルアルコール樹脂等が挙げられる。これら以外の熱可塑性樹脂を用いてもよい。
【０１１８】
上記熱可塑性樹脂は、ポリビニルアセタール樹脂であることが好ましい。ポリビニルアセタール樹脂と可塑剤との併用により、合わせガラス部材又は他の層に対するポリビニルアセタール樹脂と可塑剤とを含む層の接着力がより一層高くなる。
【０１１９】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【０１２０】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【０１２１】
上記ポリビニルアルコールの平均重合度は、ＪＩＳ  Ｋ６７２６「ポリビニルアルコール試験方法」に準拠した方法により求められる。
【０１２２】
上記ポリビニルアセタール樹脂に含まれるアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。
【０１２３】
上記アルデヒドは特に限定されない。一般には、炭素数が１〜１０のアルデヒドが好適に用いられる。上記炭素数が１〜１０のアルデヒドとしては、例えば、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【０１２４】
上記ポリビニルアセタール樹脂（０）の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１２５】
上記ポリビニルアセタール樹脂（１）の水酸基の含有率（水酸基量）は、好ましくは１７モル％以上、より好ましくは２０モル％以上、更に好ましくは２２モル％以上、好ましくは２８モル％以下、より好ましくは２７モル％以下、更に好ましくは２５モル％以下、特に好ましくは２４モル％以下である。上記水酸基の含有率が上記下限以上であると、中間膜の機械強度がより一層高くなる。特に、上記ポリビニルアセタール樹脂（１）の水酸基の含有率が２０モル％以上であると反応効率が高く生産性に優れ、また２８モル％以下であると、合わせガラスの遮音性がより一層高くなる。また、上記水酸基の含有率が上記上限以下であると、中間膜の柔軟性が高くなり、中間膜の取扱いが容易になる。
【０１２６】
上記ポリビニルアセタール樹脂（２）及び上記ポリビニルアセタール樹脂（３）の水酸基の各含有率は、好ましくは２５モル％以上、より好ましくは２８モル％以上、より好ましくは３０モル％以上、より一層好ましくは３１．５モル％以上、更に好ましくは３２モル％以上、特に好ましくは３３モル％以上である。上記ポリビニルアセタール樹脂（２）及び上記ポリビニルアセタール樹脂（３）の水酸基の各含有率は、好ましくは３８モル％以下、より好ましくは３７モル％以下、更に好ましくは３６．５モル％以下、特に好ましくは３６モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【０１２７】
遮音性をより一層高める観点からは、上記ポリビニルアセタール樹脂（１）の水酸基の含有率は、上記ポリビニルアセタール樹脂（２）の水酸基の含有率よりも低いことが好ましい。遮音性をより一層高める観点からは、上記ポリビニルアセタール樹脂（１）の水酸基の含有率は、上記ポリビニルアセタール樹脂（３）の水酸基の含有率よりも低いことが好ましい。遮音性を更に一層高める観点からは、上記ポリビニルアセタール樹脂（１）の水酸基の含有率と、上記ポリビニルアセタール樹脂（２）の水酸基の含有率との差の絶対値は、好ましくは１モル％以上、より好ましくは５モル％以上、更に好ましくは９モル％以上、特に好ましくは１０モル％以上、最も好ましくは１２モル％以上である。遮音性を更に一層高める観点からは、上記ポリビニルアセタール樹脂（１）の水酸基の含有率と、上記ポリビニルアセタール樹脂（３）の水酸基の含有率との差の絶対値は、好ましくは１モル％以上、より好ましくは５モル％以上、更に好ましくは９モル％以上、特に好ましくは１０モル％以上、最も好ましくは１２モル％以上である。上記ポリビニルアセタール樹脂（１）の水酸基の含有率と、上記ポリビニルアセタール樹脂（２）の水酸基の含有率との差の絶対値、及び、上記ポリビニルアセタール樹脂（１）の水酸基の含有率と、上記ポリビニルアセタール樹脂（３）の水酸基の含有率との差の絶対値は、好ましくは２０モル％以下である。
【０１２８】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【０１２９】
上記ポリビニルアセタール樹脂（０）のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１３０】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上、好ましくは３０モル％以下、より好ましくは２５モル％以下、更に好ましくは２４モル％以下、特に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【０１３１】
上記ポリビニルアセタール樹脂（２）及び上記ポリビニルアセタール樹脂（３）の各アセチル化度は、好ましくは０．０１モル％以上、より好ましくは０．５モル％以上、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１３２】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１３３】
上記ポリビニルアセタール樹脂（０）のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１３４】
上記ポリビニルアセタール樹脂（１）のアセタール化度（ポリビニルブチラール樹脂の場合にはブチラール化度）は、好ましくは４７モル％以上、より好ましくは６０モル％以上、好ましくは８５モル％以下、より好ましくは８０モル％以下、更に好ましくは７５モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１３５】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６０モル％以上、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１３６】
上記アセタール化度は、以下のようにして求める。主鎖の全エチレン基量から、水酸基が結合しているエチレン基量と、アセチル基が結合しているエチレン基量とを差し引いた値を求める。得られた値を、主鎖の全エチレン基量で除算して求めたモル分率を求める。この百分率で示した値がアセタール化度である。
【０１３７】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０１３８】
中間膜中に含まれる熱可塑性樹脂１００重量％中、ポリビニルアセタール樹脂の含有量は好ましくは１０重量％以上、より好ましくは３０重量％以上、より一層好ましくは５０重量％以上、更に好ましくは７０重量％以上、特に好ましくは８０重量％以上、最も好ましくは９０重量％以上である。上記中間膜の熱可塑性樹脂の主成分（５０重量％以上）は、ポリビニルアセタール樹脂であることが好ましい。
【０１３９】
（両親媒性物質又は界面活性剤である化合物）
上記中間膜は、両親媒性物質又は界面活性剤（以下、これらを併せて化合物（０）と記載することがある）を含む。
【０１４０】
上記化合物（０）は、両親媒性物質であるか、又は界面活性剤である。上記化合物（０）は、両親媒性物質であってもよく、界面活性剤であってもよい。
【０１４１】
両親媒性物質とは、例えば、カルボキシル基、スルホニウム基、アルデヒド基、ケト基、アンモニウム基、ヒドロキシ基等の親水基と、炭化水素基等の疎水基とを有する化合物を意味する。両親媒性物質としては、エタノール、プロパノール等の一価アルコール；エチレングリコール等の二価アルコール等の多価アルコール；シクロヘキサノール等の脂環式アルコール；ベンジルアルコール等の芳香族アルコール；ヒドロキシアルデヒド、ヒドロキシケトン、ヒドロキシ酸、ステロール、テルペン類等のアルコール誘導体；酢酸、ステアリン酸等のモノカルボン酸；シュウ酸等のジカルボン酸等の多官能カルボン酸；安息香酸等の芳香族カルボン酸；アクリル酸等の不飽和カルボン酸；アシル化合物、酸アミド、酸アジド、酸塩化物、酸無水物、ニトリル等のカルボン酸誘導体；ヒドロキシ酸、ケト酸、アルデヒド酸、フェノール酸、アミノ酸、ハロゲンカルボン酸等カルボキシル基以外の官能基を有するカルボン酸等が挙げられる。
【０１４２】
上記界面活性剤としては特に限定されず、一般に、分散剤、乳化剤、消泡剤、潤滑剤、浸透剤、洗浄剤、ビルダー、疎水化剤、撥水剤、表面調整剤、粘度調整剤として用いられる化合物等が挙げられる。上記界面活性剤としては、非イオン性界面活性剤、陽イオン性界面活性剤、両性界面活性剤、及び陰イオン性界面活性剤等が挙げられる。
【０１４３】
上記非イオン性界面活性剤としては、ポリオキシエチレンラウリルエーテル等のポリオキシアルキレンアルキルエーテル；ポリオキシエチレンアルキレンアルキルエーテル、ポリオキシエチレンジスチレン化フェニルエーテル、ポリオキシエチレンポリオキシプロピレングリコール等のポリオキシアルキレンアルキルエーテルやポリオキシエチレン誘導体；ソルビタンモノラウレート等のソルビタン脂肪酸エステル；ポリエキシエチレンソルビタンモノラウレート等のポリオキシアルキレンソルビタン脂肪酸エステル；テトラオレイン酸ポリオキシエチレンソルビット等のポリオキシアルキレンソルビトール脂肪酸エステル；グリセロールモノステアレート等のグリセリン脂肪酸エステル；ポリエチレングリコールモノラウレート等のポリオキシアルキレン脂肪酸エステル；ポリオキシエチレン硬化ヒマシ油等のポリオキシアルキレン硬化ヒマシ油；ポリオキシエチレンアルキルアミン；アルキルアルカノールアミド等が挙げられる。
【０１４４】
上記陽イオン性界面活性剤としては、ココナットアミンアセテート等のアルキルアミン塩；ラウリルトリメチルアンモニウムクロライド等の第四級アンモニウム塩等が挙げられる。
【０１４５】
上記両性界面活性剤としては、ラウリルベタイン等のアルキルベタイン；ラウリルジメチルアミンオキサイド等のアルキルアミンオキサイド等が挙げられる。
【０１４６】
上記陰イオン性界面活性剤としては、ラウリル硫酸ナトリウム等のアルキル硫酸エステル塩；ポリオキシエチレンラウリルエーテル硫酸ナトリウム等のポリオキシアルキレンアルキルエーテル硫酸エステル塩；ドデシルベンゼンスルフォン酸等のアルキルベンゼンスルフォン酸塩；脂肪酸石けん；ポリオキシエチレンアルキルエーテルリン酸カリウムやアルケニルコハク酸ジカリウム等のカリウム塩；アルカンスルホン酸ナトリウム等のナトリウム塩；ポリオキシエチレンオクチルフェニルエーテルリン酸エステル、ポリオキシエチレンノニルフェニルエーテルリン酸エステル、ポリオキシエチレンラウリルフェニルエーテルリン酸エステル等のポリオキシアルキレンアルキルフェニルエーテルリン酸エステル；トリメチルホスフェート、トリエチルホスフェート、トリブチルホスフェート、トリス（２−クロロエチル）ホスフェート、トリフェニルホスフェート、トリクレジルホスフェート、クレジル・ジフェニルホスフェート、ジ−２−エチルヘキシルホスフェート、メチルアシッドホスフェート、メチルアシッドホスフェート、エチルアシッドホスフェート、プロピルアシッドホスフェート、イソプロピルアシッドホスフェート、ブチルアシッドホスフェート、ラウリルアシッドホスフェート、ステアリルアシッドホスフェート、２−エチルヘキシルアシッドホスフェート、イソデシルアシッドホスフェート、フェニルホスホン酸、ポリオキシエチレンオクチルフェニルエーテルリン酸エステル、ポリオキシエチレンノニルフェニルエーテルリン酸エステル、ポリオキシエチレンラウリルフェニルエーテルリン酸エステル等のリン酸エステル等が挙げられる。
【０１４７】
本発明者らは、厚みが均一な中間膜ではなく、楔状の中間膜において、高温高湿下に晒された合わせガラスの耐湿性を中間膜の一端と他端とで均一にするためには、両親媒性物質又は界面活性剤を用いることが重要であることを見出した。
【０１４８】
上記両親媒性物質及び界面活性剤としては、リン酸エステル化合物、及び炭素数が４以下の低級アルコール等が挙げられる。上記低級アルコールとしては、エタノール等が挙げられる。高温高湿下での耐湿性を効果的に高める観点から、リン酸エステル化合物が特に好ましい。
【０１４９】
上記中間膜において、上記熱可塑性樹脂（０）１００重量部に対する上記化合物（０）の含有量を、含有量（００）とする。上記含有量（００）は、好ましくは０．００５重量部以上、より好ましくは０．０１重量部以上、好ましくは２０重量部以下、より好ましくは５重量部以下である。上記含有量（００）が上記下限以上であると、高温高湿下での耐湿性がより一層高くなる。上記含有量（００）が上記上限以下であると、合わせガラスの作製時に発泡が生じ難くなり、中間膜と合わせガラス部材との接着性がより一層良好になる。
【０１５０】
上記第１の層において、上記熱可塑性樹脂（１）１００重量部に対する上記化合物（１）の含有量を、含有量（１１）とする。上記含有量（１１）は、好ましくは０．００５重量部以上、より好ましくは０．０１重量部以上、好ましくは２０重量部以下、より好ましくは５重量部以下である。上記含有量（１１）が上記下限以上であると、高温高湿下での耐湿性がより一層高くなる。上記含有量（１１）が上記上限以下であると、合わせガラスの作製時に発泡が生じ難くなり、中間膜と合わせガラス部材との接着性がより一層良好になる。
【０１５１】
上記第２の層において、上記熱可塑性樹脂（２）１００重量部に対する上記化合物（２）の含有量を、含有量（２２）とする。上記第３の層において、上記熱可塑性樹脂（３）１００重量部に対する上記化合物（３）の含有量を、含有量（３３）とする。上記含有量（２２）及び上記含有量（３３）はそれぞれ、好ましくは０．００５重量部以上、より好ましくは０．０１重量部以上、好ましくは２０重量部以下、より好ましくは５重量部以下である。上記含有量（２２）及び上記含有量（３３）が上記下限以上であると、高温高湿下での耐湿性がより一層高くなる。上記含有量（２２）及び上記含有量（３３）が上記上限以下であると、合わせガラスの作製時に発泡が生じ難くなり、中間膜と合わせガラス部材との接着性がより一層良好になる。
【０１５２】
（可塑剤）
中間膜の接着力をより一層高める観点からは、上記中間膜は、可塑剤（以下、可塑剤（０）と記載することがある）を含むことが好ましい。上記第１の層は、可塑剤（以下、可塑剤（１）と記載することがある）を含むことが好ましい。上記第２の層は、可塑剤（以下、可塑剤（２）と記載することがある）を含むことが好ましい。上記第３の層は、可塑剤（以下、可塑剤（３）と記載することがある）を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【０１５３】
上記可塑剤は特に限定されない。上記可塑剤として、従来公知の可塑剤を用いることができる。上記可塑剤は、１種のみが用いられてもよく、２種以上が併用されてもよい。
【０１５４】
上記可塑剤としては、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。上記可塑剤は有機エステル可塑剤であることが好ましい。上記可塑剤は液状可塑剤であることが好ましい。
【０１５５】
上記一塩基性有機酸エステルとしては、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０１５６】
上記多塩基性有機酸エステルとしては、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１５７】
上記有機エステル可塑剤としては、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１５８】
上記有機リン酸可塑剤としては、トリブトキシエチルホスフェート、イソデシルフェニルホスフェート及びトリイソプロピルホスフェート等が挙げられる。
【０１５９】
上記可塑剤は、下記式（１）で表されるジエステル可塑剤であることが好ましい。
【０１６０】
【化１】
2019124372.tif 000003
【０１６１】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１６２】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０１６３】
上記中間膜において、上記熱可塑性樹脂（０）１００重量部に対する上記可塑剤（０）の含有量を含有量（０）とする。上記含有量（０）は、好ましくは２５重量部以上、より好ましくは３０重量部以上、好ましくは１００重量部以下、より好ましくは６０重量部以下、更に好ましくは５０重量部以下である。上記含有量（０）が上記下限以上であると、合わせガラスの耐貫通性がより一層高くなる。上記含有量（０）が上記上限以下であると、中間膜の透明性がより一層高くなる。
【０１６４】
上記第１の層において、上記熱可塑性樹脂（１）１００重量部に対する上記可塑剤（１）の含有量を、含有量（１）とする。上記含有量（１）は、好ましくは５０重量部以上、より好ましくは５５重量部以上、更に好ましくは６０重量部以上、好ましくは１００重量部以下、より好ましくは９０重量部以下、更に好ましくは８５重量部以下、特に好ましくは８０重量部以下である。上記含有量（１）が上記下限以上であると、中間膜の柔軟性が高くなり、中間膜の取扱いが容易になる。上記含有量（１）が上記上限以下であると、合わせガラスの耐貫通性がより一層高くなる。
【０１６５】
上記第２の層において、上記熱可塑性樹脂（２）１００重量部に対する上記可塑剤（２）の含有量を、含有量（２）とする。上記第３の層において、上記熱可塑性樹脂（３）１００重量部に対する上記可塑剤（３）の含有量を、含有量（３）とする。上記含有量（２）及び上記含有量（３）はそれぞれ、好ましくは１０重量部以上、より好ましくは１５重量部以上、更に好ましくは２０重量部以上、特に好ましくは２４重量部以上、好ましくは４０重量部以下、より好ましくは３５重量部以下、更に好ましくは３２重量部以下、特に好ましくは３０重量部以下である。上記含有量（２）及び上記含有量（３）が上記下限以上であると、中間膜の柔軟性が高くなり、中間膜の取扱いが容易になる。上記含有量（２）及び上記含有量（３）が上記上限以下であると、合わせガラスの耐貫通性がより一層高くなる。
【０１６６】
合わせガラスの遮音性を高めるために、上記含有量（１）は上記含有量（２）よりも多いことが好ましく、上記含有量（１）は上記含有量（３）よりも多いことが好ましい。
【０１６７】
合わせガラスの遮音性をより一層高める観点からは、上記含有量（２）と上記含有量（１）との差の絶対値、並びに上記含有量（３）と上記含有量（１）との差の絶対値はそれぞれ、好ましくは１０重量部以上、より好ましくは１５重量部以上、更に好ましくは２０重量部以上である。上記含有量（２）と上記含有量（１）との差の絶対値、並びに上記含有量（３）と上記含有量（１）との差の絶対値はそれぞれ、好ましくは８０重量部以下、より好ましくは７５重量部以下、更に好ましくは７０重量部以下である。
【０１６８】
（遮熱性物質）
上記中間膜は、遮熱性物質を含むことが好ましい。上記第１の層は、遮熱性物質を含むことが好ましい。上記第２の層は、遮熱性物質を含むことが好ましい。上記第３の層は、遮熱性物質を含むことが好ましい。上記遮熱性物質は、１種のみが用いられてもよく、２種以上が併用されてもよい。
【０１６９】
上記遮熱性物質は、フタロシアニン化合物、ナフタロシアニン化合物及びアントラシアニン化合物の内の少なくとも１種の成分Ｘを含むか、又は遮熱粒子を含むことが好ましい。この場合に、上記遮熱性物質は、上記成分Ｘと上記遮熱粒子との双方を含んでいてもよい。
【０１７０】
成分Ｘ：
上記中間膜は、フタロシアニン化合物、ナフタロシアニン化合物及びアントラシアニン化合物の内の少なくとも１種の成分Ｘを含むことが好ましい。上記第１の層は、上記成分Ｘを含むことが好ましい。上記第２の層は、上記成分Ｘを含むことが好ましい。上記第３の層は、上記成分Ｘを含むことが好ましい。上記成分Ｘは遮熱性物質である。上記成分Ｘは、１種のみが用いられてもよく、２種以上が併用されてもよい。
【０１７１】
上記成分Ｘは特に限定されない。成分Ｘとして、従来公知のフタロシアニン化合物、ナフタロシアニン化合物及びアントラシアニン化合物を用いることができる。
【０１７２】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０１７３】
中間膜及び合わせガラスの遮熱性をより一層高くする観点からは、上記成分Ｘは、フタロシアニン、フタロシアニンの誘導体、ナフタロシアニン及びナフタロシアニンの誘導体からなる群から選択される少なくとも１種であることが好ましく、フタロシアニン及びフタロシアニンの誘導体の内の少なくとも１種であることがより好ましい。
【０１７４】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン及びバナジウム原子又は銅原子を含有するフタロシアニンの誘導体の内の少なくとも１種であることがより好ましい。中間膜及び合わせガラスの遮熱性を更に一層高くする観点からは、上記成分Ｘは、バナジウム原子に酸素原子が結合した構造単位を有することが好ましい。
【０１７５】
上記中間膜１００重量％中又は上記成分Ｘを含む層（第１の層、第２の層又は第３の層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記中間膜１００重量％中又は上記成分Ｘを含む層（第１の層、第２の層又は第３の層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０１７６】
遮熱粒子：
上記中間膜は、遮熱粒子を含むことが好ましい。上記第１の層は、上記遮熱粒子を含むことが好ましい。上記第２の層は、上記遮熱粒子を含むことが好ましい。上記第３の層は、上記遮熱粒子を含むことが好ましい。上記遮熱粒子は遮熱性物質である。遮熱粒子の使用により、赤外線（熱線）を効果的に遮断できる。上記遮熱粒子は、１種のみが用いられてもよく、２種以上が併用されてもよい。
【０１７７】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０１７８】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０１７９】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＡＴＯ粒子、ＩＴＯ粒子又は酸化タングステン粒子が更に好ましく、ＩＴＯ粒子又は酸化タングステン粒子が特に好ましい。上記遮熱粒子がＩＴＯ粒子又は酸化タングステン粒子を含む場合に、上記遮熱粒子は、ＩＴＯ粒子と酸化タングステン粒子とを含んでいてもよい。特に、熱線の遮蔽機能が高く、かつ入手が容易であるので、錫ドープ酸化インジウム粒子（ＩＴＯ粒子）が好ましく、酸化タングステン粒子も好ましい。
【０１８０】
中間膜及び合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０１８１】
中間膜及び合わせガラスの遮熱性をより一層高くする観点からは、セシウムドープ酸化タングステン粒子が特に好ましい。中間膜及び合わせガラスの遮熱性を更に一層高くする観点からは、該セシウムドープ酸化タングステン粒子は、式：Ｃｓ０．３３ＷＯ３で表される酸化タングステン粒子であることが好ましい。
【０１８２】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０１８３】
上記「平均粒子径」は、体積平均粒子径を示す。平均粒子径は、粒度分布測定装置（日機装社製「ＵＰＡ−ＥＸ１５０」）等を用いて測定できる。
【０１８４】
上記中間膜１００重量％中又は上記遮熱粒子を含む層（第１の層、第２の層又は第３の層）１００重量％中、上記遮熱粒子の含有量は、好ましくは０．０１重量％以上、より好ましくは０．１重量％以上、更に好ましくは１重量％以上、特に好ましくは１．５重量％以上である。上記中間膜１００重量％中又は上記遮熱粒子を含む層（第１の層、第２の層又は第３の層）１００重量％中、上記遮熱粒子の含有量は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０１８５】
（金属塩）
上記中間膜は、アルカリ金属塩、アルカリ土類金属塩及びマグネシウム塩の内の少なくとも１種の金属塩（以下、金属塩Ｍと記載することがある）を含むことが好ましい。上記第１の層は、上記金属塩Ｍを含むことが好ましい。上記第２の層は、上記金属塩Ｍを含むことが好ましい。上記第３の層は、上記金属塩Ｍを含むことが好ましい。上記金属塩Ｍの使用により、中間膜とガラス板などの合わせガラス部材との接着性又は中間膜における各層間の接着性を制御することが容易になる。上記金属塩Ｍは、１種のみが用いられてもよく、２種以上が併用されてもよい。
【０１８６】
上記金属塩Ｍは、Ｌｉ、Ｎａ、Ｋ、Ｒｂ、Ｃｓ、Ｍｇ、Ｃａ、Ｓｒ及びＢａからなる群から選択された少なくとも１種の金属を含むことが好ましい。中間膜中に含まれている金属塩は、Ｋ及びＭｇの内の少なくとも１種の金属を含むことが好ましい。
【０１８７】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０１８８】
上記炭素数２〜１６のカルボン酸マグネシウム塩及び上記炭素数２〜１６のカルボン酸カリウム塩としては、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０１８９】
上記金属塩Ｍを含む中間膜、又は上記金属塩Ｍを含む層（第１の層、第２の層又は第３の層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、中間膜とガラス板との接着性又は中間膜における各層間の接着性をより一層良好に制御できる。
【０１９０】
（紫外線遮蔽剤）
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０１９１】
上記紫外線遮蔽剤には、紫外線吸収剤が含まれる。上記紫外線遮蔽剤は、紫外線吸収剤であることが好ましい。
【０１９２】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１９３】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１９４】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１９５】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１９６】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１９７】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を遮蔽する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１９８】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１９９】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０２００】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０２０１】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０２０２】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０２０３】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０２０４】
上記中間膜１００重量％中又は上記紫外線遮蔽剤を含む層（第１の層、第２の層又は第３の層）１００重量％中、上記紫外線遮蔽剤の含有量は、好ましくは０．１重量％以上、より好ましくは０．２重量％以上、更に好ましくは０．３重量％以上、特に好ましくは０．５重量％以上である。上記中間膜１００重量％中又は上記紫外線遮蔽剤を含む層（第１の層、第２の層又は第３の層）１００重量％中、上記紫外線遮蔽剤の含有量は、好ましくは２．５重量％以下、より好ましくは２重量％以下、更に好ましくは１重量％以下、特に好ましくは０．８重量％以下である。上記紫外線遮蔽剤の含有量が上記下限以上及び上記上限以下であると、期間経過後の可視光線透過率の低下をより一層抑制することができる。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０２０５】
（酸化防止剤）
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０２０６】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０２０７】
上記酸化防止剤は、フェノール系酸化防止剤又はリン系酸化防止剤であることが好ましい。
【０２０８】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０２０９】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０２１０】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０２１１】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０２１２】
（他の成分）
上記中間膜、上記第１の層、上記第２の層及び上記第３の層はそれぞれ、必要に応じて、カップリング剤、分散剤、界面活性剤、難燃剤、帯電防止剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０２１３】
（中間膜の他の詳細）
上記中間膜の一端と他端との距離は、好ましくは０．５ｍ以上、より好ましくは０．８ｍ以上、特に好ましくは１ｍ以上であり、好ましくは３ｍ以下、より好ましくは２ｍ以下、特に好ましくは１．５ｍ以下である。中間膜が長さ方向と幅方向とを有する場合には、一端と他端との距離は、中間膜の長さ方向の距離である。中間膜が正方形の平面形状を有する場合には、一端と他端との距離は、対向し合う一端と他端との距離である。
【０２１４】
２層以上の構造又は３層以上の構造を有する中間膜である場合に、合わせガラスの遮音性能をより一層良好にする観点からは、上記第１の層のガラス転移温度は好ましくは３０℃以下、より好ましくは２０℃以下、更に好ましくは１０℃以下である。上記第１の層のガラス転移温度は、好ましくは−１５℃以上である。
【０２１５】
上記ガラス転移温度は以下のようにして測定される。
【０２１６】
中間膜を温度２３℃、湿度３０％で１ヶ月以上保管した後に、中間膜が多層の場合は、複数の層を剥がすことによって単離し、プレス成型機でプレス成型した測定対象物（層）について、ＴＡＩＮＳＴＲＵＭＥＮＴＳ社製「ＡＲＥＳ−Ｇ２」を用いて測定を行う。なお、中間膜が単層の場合は直径８ｍｍに切断し、測定を行う。治具として、直径８ｍｍのパラレルプレートを用い、３℃／分の降温速度で１００℃から−１０℃まで温度を低下させる条件、及び周波数１Ｈｚ及び歪１％の条件で測定を行う。得られた測定結果において、損失正接のピーク温度をガラス転移温度Ｔｇ（℃）とする。
【０２１７】
上記中間膜の厚みは特に限定されない。実用面の観点、並びに遮熱性を充分に高める観点からは、中間膜の平均厚みは、好ましくは０．１ｍｍ以上、より好ましくは０．２５ｍｍ以上、好ましくは３ｍｍ以下、より好ましくは１．５ｍｍ以下である。中間膜の平均厚みが上記下限以上であると、合わせガラスの耐貫通性が高くなる。中間膜の平均厚みが上記上限以下であると、中間膜の透明性がより一層良好になる。
【０２１８】
中間膜の平均厚みをＴとする。多層の中間膜の場合に、合わせガラスの端部において空隙をより一層生じ難くし、かつ合わせガラスの透明性の低下をより一層抑える観点からは、上記第１の層の平均厚みは、好ましくは０．０６２５Ｔ以上、より好ましくは０．１Ｔ以上、好ましくは０．３７５Ｔ以下、より好ましくは０．２５Ｔ以下である。
【０２１９】
合わせガラスの端部において空隙をより一層生じ難くし、かつ合わせガラスの透明性の低下をより一層抑える観点からは、上記第２の層及び上記第３の層の平均厚みはそれぞれ、好ましくは０．６２５Ｔ以上、より好ましくは０．７５Ｔ以上、好ましくは０．９３７５Ｔ以下、より好ましくは０．９Ｔ以下である。また、上記第２の層及び上記第３の層の平均厚みがそれぞれ上記下限以上及び上記上限以下であると、可塑剤のブリードアウトを抑制できる。
【０２２０】
中間膜が上記第２の層と上記第３の層とを備える場合に、上記第２の層の平均厚みと上記第３の層の平均厚みとの合計は、好ましくは０．６２５Ｔ以上、より好ましくは０．７５Ｔ以上、好ましくは０．９３７５Ｔ以下、より好ましくは０．９Ｔ以下である。上記第２の層の平均厚みと上記第３の層の平均厚みとの合計が上記下限以上及び上記上限以下であると、合わせガラスの端部において空隙がより一層生じ難くなり、かつ合わせガラスの透明性の低下がより一層抑えられる。また、上記第２の層と上記第３の層との合計の厚みが上記下限以上及び上記上限以下であると、可塑剤のブリードアウトを抑制できる。
【０２２１】
上記中間膜は、厚みが均一な中間膜ではない。上記中間膜は、厚みが変化している中間膜である。上記中間膜の断面形状は矩形ではない。上記中間膜の断面形状は楔形である。
【０２２２】
上記中間膜の製造方法は特に限定されない。上記中間膜の製造方法としては、単層の中間膜の場合に、樹脂組成物を押出機を用いて押出する方法が挙げられる。上記中間膜の製造方法としては、多層の中間膜の場合に、例えば、各層を形成するための各樹脂組成物を用いて各層をそれぞれ形成した後に、得られた各層を積層する方法、並びに各層を形成するための各樹脂組成物を押出機を用いて共押出することにより、各層を積層する方法等が挙げられる。連続的な生産に適しているため、押出成形する製造方法が好ましい。
【０２２３】
上記第２の層と上記第３の層とに、同一のポリビニルアセタール樹脂が含まれていることが好ましい。上記第２の層と上記第３の層とに、同一のポリビニルアセタール樹脂及び同一の可塑剤が含まれていることがより好ましい。上記第２の層と上記第３の層とが同一の樹脂組成物により形成されていることが更に好ましい。これらの場合には、中間膜の製造効率に優れる。
【０２２４】
上記中間膜は、両側の表面の内の少なくとも一方の表面に凹凸形状を有することが好ましい。上記中間膜は、両側の表面に凹凸形状を有することがより好ましい。上記の凹凸形状を形成する方法としては特に限定されず、例えば、リップエンボス法、エンボスロール法、カレンダーロール法、及び異形押出法等が挙げられる。定量的に一定の凹凸模様である多数の凹凸形状のエンボスを形成することができることから、エンボスロール法が好ましい。
【０２２５】
（合わせガラス）
図７は、図１に示す合わせガラス用中間膜を用いた合わせガラスの一例を示す断面図である。
【０２２６】
図７に示す合わせガラス２１は、中間膜１１と、第１の合わせガラス部材２２と、第２の合わせガラス部材２３とを備える。中間膜１１は、第１の合わせガラス部材２２と第２の合わせガラス部材２３との間に配置されており、挟み込まれている。中間膜１１の第１の表面に、第１の合わせガラス部材２２が配置されている。中間膜１１の第１の表面とは反対の第２の表面に、第２の合わせガラス部材２３が配置されている。
【０２２７】
上記合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１の合わせガラス部材及び上記第２の合わせガラス部材がそれぞれガラス板又はＰＥＴ（ポリエチレンテレフタレート）フィルムであり、かつ上記合わせガラスが、上記第１の合わせガラス部材及び上記第２の合わせガラス部材として、少なくとも１枚のガラス板を含むことが好ましい。上記第１の合わせガラス部材及び第２の合わせガラス部材の双方がガラス板であることが特に好ましい。
【０２２８】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、線入り板ガラス及びグリーンガラス等が挙げられる。上記有機ガラスは、無機ガラスに代わる合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０２２９】
上記第１の合わせガラス部材及び上記第２の合わせガラス部材の各厚みは特に限定されないが、好ましくは１ｍｍ以上、好ましくは５ｍｍ以下である。上記合わせガラス部材がガラス板である場合に、該ガラス板の厚みは、好ましくは１ｍｍ以上、好ましくは５ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０２３０】
上記合わせガラスの製造方法は特に限定されない。例えば、上記第１，第２の合わせガラス部材の間に、上記中間膜を挟んで、押圧ロールに通したり、又はゴムバックに入れて減圧吸引したりする。これにより、第１の合わせガラス部材と中間膜及び第２の合わせガラス部材と中間膜との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラスを得ることができる。
【０２３１】
上記合わせガラスは、自動車、鉄道車両、航空機、船舶及び建築物等に使用できる。上記合わせガラスは、建築物用又は車両用の合わせガラスであることが好ましく、車両用の合わせガラスであることがより好ましい。上記合わせガラスは、これらの用途以外にも使用できる。上記合わせガラスは、自動車のフロントガラス、サイドガラス、リアガラス又はルーフガラス等に使用できる。遮熱性が高くかつ可視光線透過率が高いので、上記合わせガラスは、自動車に好適に用いられる。
【０２３２】
上記合わせガラスは、ヘッドアップディスプレイ（ＨＵＤ）である合わせガラスであることが好ましい。ＨＵＤである上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【０２３３】
上記ヘッドアップディスプレイを用いて、ヘッドアップディスプレイシステムを得ることができる。ヘッドアップディスプレイシステムは、上記合わせガラスと、画像表示用の光を合わせガラスに照射するための光源装置とを備える。上記光源装置は、例えば、車両において、ダッシュボードに取り付けることができる。上記光源装置から、上記合わせガラスの上記表示領域に光を照射することで、画像表示を行うことができる。
【０２３４】
以下に実施例及び比較例を掲げて本発明を更に詳しく説明する。本発明はこれら実施例のみに限定されない。
【０２３５】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０２３６】
（実施例１）
第１の層を形成するための組成物の作製：
以下の成分を配合し、ミキシングロールで充分に混練し、第１の層を形成するための組成物を得た。
【０２３７】
ポリビニルアセタール樹脂（水酸基の含有率２２モル％、アセチル化度１３モル％、アセタール化度６５モル％）１００重量部
トリエチレングリコールジ−２−エチルヘキサノエート（３ＧＯ）６０重量部
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
ＢＨＴ（２，６−ジ−ｔ−ブチル−ｐ−クレゾール）０．２重量部
【０２３８】
第２の層及び第３の層を形成するための組成物の作製：
以下の成分を配合し、ミキシングロールで充分に混練し、第２の層及び第３の層を形成するための組成物を得た。
【０２３９】
ポリビニルアセタール樹脂（水酸基の含有率３０．５モル％、アセチル化度１モル％、アセタール化度６８．５モル％）１００重量部
リン酸エステル（第一工業製薬社製「ポリオキシエチレンラウリルエーテルリン酸エステル」）０．０１５重量部
トリエチレングリコールジ−２−エチルヘキサノエート（３ＧＯ）３８．５重量部
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）０．２重量部
ＢＨＴ（２，６−ジ−ｔ−ブチル−ｐ−クレゾール）０．２重量部
得られる中間膜中で０．２重量％となる量の酢酸マグネシウムと２−エチル酪酸マグネシウムとの混合物
【０２４０】
中間膜の作製：
第１の層を形成するための組成物と、第２の層及び第３の層を形成するための組成物とを、共押出機を用いて共押出した。第２の層／第１の層／第３の層の積層構造を有する楔状の中間膜を作製した。中間膜の一端の厚みは８０３μｍであった。中間膜の他端の厚みは１３７５μｍであった。中間膜の楔角は０．５０ｍｒａｄであった。中間膜の平均厚みをＴとしたとき、第１の層の平均厚みは０．１２４Ｔ、第２の層の平均厚みと上記第３の層の平均厚みとの合計は０．８７６Ｔであった。第２の層の平均厚みと第３の層の平均厚みとは同じであった。
【０２４１】
合わせガラス（Ａ）の作製（二重像評価用）：
２枚のガラス板（クリアガラス、５１０ｍｍ×９１０ｍｍの大きさ、厚み２．０ｍｍ）を用意した。２枚の上記クリアガラスの間に、クリアガラスの大きさに対応する大きさの中間膜を挟み込んで、積層体を得た。得られた積層体を、図８に示すように、ＥＰＤＭ製ゴムチューブ（枠部材）にはめ込んだ。ゴムチューブの幅は１５ｍｍである。次に、ＥＰＤＭ製ゴムチューブにはめ込まれた積層体を真空バッグ法により、予備圧着した。予備圧着された積層体を、オートクレーブを用いて、１５０℃及び１．２ＭＰａの圧力で圧着することにより、合わせガラス（Ａ）を得た。
【０２４２】
合わせガラス（Ｂ）の作製（高温高湿下での耐湿性評価用、及び高温高湿下での接着性評価用）：
ＪＩＳ  Ｒ３２０８に準拠した厚み２ｍｍの２枚のグリーンガラスを用意した。２枚の上記グリーンガラスの間に、グリーンガラスの大きさに対応する大きさの中間膜を挟み込んで、積層体を得た。得られた積層体を、図８に示すように、ＥＰＤＭ製ゴムチューブ（枠部材）にはめ込んだ。ゴムチューブの幅は１５ｍｍである。次に、ＥＰＤＭ製ゴムチューブにはめ込まれた積層体を真空バッグ法により、予備圧着した。予備圧着された積層体を、オートクレーブを用いて、１５０℃及び１．２ＭＰａの圧力で圧着することにより、合わせガラス（Ｂ）を得た。
【０２４３】
（実施例２）
中間膜の一端の厚みを８０３μｍ、中間膜の他端の厚みを１００３μｍに変更し、中間膜の楔角を０．２０ｍｒａｄに変更したこと以外は実施例１と同様にして、中間膜、合わせガラス（Ａ）及び合わせガラス（Ｂ）を得た。
【０２４４】
（実施例３）
リン酸エステルを配合しないこと、一端の厚みを８００μｍとしたこと以外は実施例１と同様にして、リン酸エステル添加前中間膜を得た。得られたリン酸エステル添加前中間膜の一端側をリン酸エステルに浸漬させ、中間膜の一端側にリン酸エステルを含浸させて、リン酸エステルを含む中間膜を得た。また、実施例１と同様にして、合わせガラス（Ａ）及び合わせガラス（Ｂ）を得た。
【０２４５】
（実施例４）
リン酸エステルの配合量を０．００５重量部に変更したこと、中間膜の一端の厚みを８００μｍとしたこと以外は実施例１と同様にして、中間膜、合わせガラス（Ａ）及び合わせガラス（Ｂ）を得た。
【０２４６】
（実施例５）
リン酸エステルに変えて高分子カルボン酸（日油社製「マリアリムＡＡＢ−０８５１」）を配合したこと、高分子カルボン酸の配合量を０．０５重量部としたこと、中間膜の一端の厚みを８００μｍとしたこと以外は実施例１と同様にして、中間膜、合わせガラス（Ａ）及び合わせガラス（Ｂ）を得た。
【０２４７】
（実施例６）
第２の層及び第３の層を形成するための組成物に遮熱性物質であるＩＴＯ（ＩＴＯ粒子、三菱マテリアル社製）を、得られる第２の層及び第３の層中で０．１５重量％となる量で配合したこと、中間膜の一端の厚みを８００μｍとしたこと、中間膜の他端の厚みを１３１０μｍとしたこと以外は実施例１と同様にして、中間膜を得た。また、実施例１と同様にして、合わせガラス（Ａ）及び合わせガラス（Ｂ）を得た。
【０２４８】
（実施例７）
第２の層及び第３の層を形成するための組成物に遮熱性物質であるＣＷＯ（セシウムドープ酸化タングステン粒子Ｃｓ０．３３ＷＯ３）を、得られる第２の層及び第３の層中で０．０６重量％となる量配合したこと、中間膜の一端の厚みを８００μｍとしたこと、中間膜の他端の厚みを１３０５μｍとしたこと以外は実施例１と同様にして、中間膜を得た。また、実施例１と同様にして、合わせガラス（Ａ）及び合わせガラス（Ｂ）を得た。
【０２４９】
（比較例１）
リン酸エステル化合物を配合しなかったこと以外は実施例１と同様にして、中間膜、合わせガラス（Ａ）及び合わせガラス（Ｂ）を得た。
【０２５０】
（比較例２）
リン酸エステル化合物の配合量を０．００１重量部に変更したこと、中間膜の一端の厚みを８００μｍとしたこと、中間膜の他端の厚みを１３０５μｍとしたこと以外は実施例１と同様にして、中間膜、合わせガラス（Ａ）及び合わせガラス（Ｂ）を得た。
【０２５１】
（参考例１）
リン酸エステル化合物を配合しなかったこと、並びに中間膜の他端の厚みを８０３μｍにして、中間膜の厚みを均一にしたこと以外は実施例１と同様にして、中間膜、合わせガラス（Ａ）及び合わせガラス（Ｂ）を得た。
【０２５２】
（評価）
（１）二重像
得られた合わせガラス（Ａ）をフロントガラスの位置に設置した。合わせガラス（Ａ）の下方に設置した表示ユニット（焦点距離：２ｍ及び３ｍ）から表示情報を合わせガラスに反射させ、所定の位置（表示対応領域の全体）で二重像の有無を目視で確認した。二重像を下記の基準で判定した。
【０２５３】
［二重像の判定基準］
○○：二重像が確認されない
○：二重像がごくわずかに確認されるが、実使用上影響がないレベル
×：○○及び○の判定基準に相当しない
【０２５４】
（２）高温高湿下での耐湿性（白化距離）
得られた合わせガラス（Ｂ）を８０℃及び相対湿度９５％の条件下に２週間放置した。放置後の合わせガラスにおいて、上記中間膜の上記一端から内側に向かって白化している距離を測定し、上記中間膜の上記一端における白化距離とした。放置後の合わせガラスにおいて、上記中間膜の上記他端から内側に向かって白化している距離を測定し、上記中間膜の上記他端における白化距離とした。
【０２５５】
（上記中間膜の上記他端における白化距離×上記中間膜の上記他端の厚み）／（上記中間膜の上記一端における白化距離×上記中間膜の上記一端の厚み）の値Ａを求めた。
【０２５６】
また、上記中間膜の上記一端における白化距離と、上記中間膜の上記他端における白化距離との差の絶対値Ｂを求めた。
【０２５７】
（３）高温高湿下での接着性
得られた合わせガラス（Ｂ）を８０℃及び相対湿度９５％の条件下に２週間放置した。放置後の合わせガラスにおいて、上記中間膜の上記一端と、上記中間膜の上記他端との接着性を、以下のようにして評価した。合わせガラスを−１８℃±０．６℃の温度に１６時間保管した。保管後の合わせガラスの中央部（縦１５０ｍｍ×横１５０ｍｍの部分）を頭部が０．４５ｋｇのハンマーで打って、ガラスの粒径が６ｍｍ以下になるまで粉砕した。このときの中間膜とグリーンガラスとの剥離のしやすさを評価して、接着性の指標とした。なお、参考例１では、高温高湿下での接着性の評価は行わなかった。
【０２５８】
［高温高湿下での接着性の判定基準］
○：上記中間膜の上記一端と、上記中間膜の上記他端との接着性とで、接着性にほとんど差が無い
△：上記中間膜の上記一端と、上記中間膜の上記他端との接着性とで、接着性にわずかに差がある
×：上記中間膜の上記一端と、上記中間膜の上記他端との接着性とで、接着性に大きな差がある
【０２５９】
詳細及び結果を下記の表１，２に示す。
【０２６０】
【表１】
2019124372.tif 000004
【０２６１】
【表２】
2019124372.tif 000005
【０２６２】
なお、実施例１−７で得られた中間膜を用いた合わせガラスについて、音響透過損失により遮音性を評価した結果、遮音性に優れていることを確認した。
【０２６３】
また、多層の中間膜の実施例の結果を示したが、実施例１−７と同様のリン酸エステル、高分子カルボン酸又は界面活性剤である化合物を用いた単層の中間膜でも、高温高湿下に晒された合わせガラスの耐湿性及び接着性を、中間膜の一端と他端とで均一にすることができることを確認した。
【符号の説明】
【０２６４】
１，１Ａ，１Ｂ，１Ｃ，１Ｄ，１Ｅ…第１の層
１Ａａ，１Ｃａ，１Ｅａ…厚み方向の断面形状が矩形である部分
１Ａｂ，１Ｃｂ，１Ｅｂ…厚み方向の断面形状が楔状である部分
２，２Ｂ，２Ｄ…第２の層
３，３Ｂ，３Ｄ…第３の層
１１，１１Ａ，１１Ｂ，１１Ｃ，１１Ｄ，１１Ｅ…中間膜
１１ａ…一端
１１ｂ…他端
１１Ａａ，１１Ｃａ，１１Ｅａ…厚み方向の断面形状が矩形である部分
１１Ａｂ，１１Ｃｂ，１１Ｅｂ…厚み方向の断面形状が楔状である部分
２１…合わせガラス
２２…第１の合わせガラス部材
２３…第２の合わせガラス部材
Ｒ１…表示対応領域
Ｒ２…周囲領域
Ｒ３…シェード領域
【図１】
2019124372.tif 000006
【図２】
2019124372.tif 000007
【図３】
2019124372.tif 000008
【図４】
2019124372.tif 000009
【図５】
2019124372.tif 000010
【図６】
2019124372.tif 000011
【図７】
2019124372.tif 000012
【図８】
2019124372.tif 000013
【国際調査報告】
2019124372.tif 000014
2019124372.tif 000015